ПОЛИЭФИРНАЯ ПЛЕНКА, ОБЛАДАЮЩАЯ ПОТЕНЦИАЛЬНОЙ СПОСОБНОСТЬЮ К СЖАТИЮ, И СПОСОБ ЕЕ ИЗГОТОВЛЕНИЯ

1. Способ изготовления пленки, включающий:
формирование пленочного слоя, где указанный пленочный слой содержит полиэфирный полимер;
растягивание пленочного слоя в продольном направлении, где пленочный слой имеет изначальную длину в продольном направлении и растягивается на величину от около 1 до около 5 его изначальных длин в продольном направлении, при этом пленочный слой имеет температуру ниже около 120°С;
растягивание пленочного слоя в поперечном направлении, где пленочный слой имеет изначальную длину в поперечном направлении и растягивается на величину от около 1 до около 5 его изначальных длин в поперечном направлении, при этом пленочный слой имеет температуру ниже около 120°С; и
где пленочный слой не подвергается тепловой обработке после растягивания, и где полученный пленочный слой сжимается, по меньшей мере, на 15% и в продольном направлении, и в поперечном направлении при погружении в водяную баню, имеющую температуру 80°С, в течение трех минут.
2. Способ по п.1, в котором полиэфирный полимер содержит немодифицированный полиэтилен терефталат.
3. Способ по п.1, в котором после растягивания пленочный слой попадает в зону кристаллизации, при этом зона кристаллизации имеет температуру примерно от точки росы до около 70°С.
4. Способ по п.1, в котором после растягивания пленочный слой попадает в зону кристаллизации, при этом зона кристаллизации имеет температуру примерно от точки росы до около 50°С.
5. Способ по п.1, в котором после растягивания пленочный слой не подвергается закалке.
6. Способ по п.1, в котором после растягивания пленочный слой не подвергается воздействию температуры выше 70°С.
7. Способ по п.1, в котором пленочный слой растягивают в поперечном направлении при температуре от около 85°С до около 100°С.
8. Способ по п.1, в котором пленка имеет толщину менее примерно 150 мкм.
9. Способ по п.1, в котором пленочный слой сжимается, по меньшей мере, на 10% в продольном направлении и в поперечном направлении при погружении в водяную баню, имеющую температуру 70°С, в течение трех минут; и в котором пленочный слой сжимается, по меньшей мере, на 20% в продольном направлении и в поперечном направлении при погружении в водяную баню, имеющую температуру 80°С, в течение трех минут; и в котором пленочный слой проявляет максимальную силу сжатия в продольном направлении от около 5Н/15 мм до около 10Н/15 мм, и проявляет максимальную силу сжатия в поперечном направлении от около 8Н/15 мм до около 15Н/15 мм, при этом максимальная сила сжатия как в продольном направлении, так и в поперечном направлении наблюдается при температуре от около 65°С до около 85°С.
10. Наклейка, содержащая:
пленочный слой, содержащий полиэфирный полимер, при этом пленочный слой растянут вдоль двух осей как в продольном, так и в поперечном направлении, и где пленочный слой сжимается, по меньшей мере, на 20% как в продольном, так и в поперечном направлении при погружении наклейки в водяную баню, имеющую температуру 80°С, в течение трех минут; и
клеящий слой, нанесенный на наружную поверхность пленочного слоя, для приклеивания наклейки на объекты.
11. Наклейка по п.10, в которой полиэфирный полимер содержит немодифицированный полиэтилен терефталат.
12. Наклейка по п.10, в которой пленочный слой не подвергался тепловой обработке после растягивания вдоль двух осей.
13. Наклейка по п.10, где наклейка сжимается на величину от около 2% до около 5% при погружении в водяную баню, имеющую температуру 60°С, в течение трех минут; и где пленочный слой сжимается, по меньшей мере, на 10% в продольном направлении и в поперечном направлении при погружении в водяную баню, имеющую температуру 70°С, в течение трех минут; и где наклейка проявляет максимальную силу сжатия в продольном направлении от около 5Н/15 мм до около 10Н/15 мм, и максимальную силу сжатия в поперечном направлении от около 8Н/15 мм до около 15Н/15 мм, при этом максимальная сила сжатия как в продольном направлении, так и в поперечном направлении наблюдается при температуре от около 65°С до около 85°С.
14. Пленочный продукт, содержащий:
пленочный слой, содержащий полиэфирный полимер, при этом полиэфирный полимер содержит полиэтилен терефталат, пленочный слой растянут вдоль двух осей как в продольном, так и в поперечном направлении, и где пленочный слой сжимается, по меньшей мере, на 15% в продольном направлении и в поперечном направлении при погружении в водяную баню, имеющую температуру 80°С, в течение трех минут; и где пленочный слой проявляет максимальную силу сжатия в продольном направлении от около 5Н/15 мм до около 10Н/15 мм, и максимальную силу сжатия в поперечном направлении от около 8Н/15 мм до около 15Н/15 мм, при этом максимальная сила сжатия как в продольном направлении, так и в поперечном направлении наблюдается при температуре от около 65°С до около 85°С.
15. Пленочный продукт по п.14, в котором полиэфирный полимер содержит немодифицированный полиэтилен терефталат.
16. Пленочный продукт по п.14, в котором пленочный слой не подвергался тепловой обработке после растягивания вдоль двух осей.
17. Пленочный продукт по п.14, в котором пленочный слой сжимается на величину от около 2% до около 5% при погружении в водяную баню, имеющую температуру 60°С, в течение трех минут.